(57)【要約】【課題】パイルのサイズのみならず、接着用塗料、パイルの吹き付けタイミング、吹き付け量、使用する吹き付け装置等を含めた総合的な観点から検討し、より良好な触感が得られる植毛製品の植毛方法を提供する。【解決手段】ウレタンエマルジョンを含む一液塗料を基材に吹き付け、前記一液塗料の吹き付け後３分以内に、太さ０．３〜０．８ｄで管理幅が±０．１ｄ、長さ０．３〜０．６ｍｍで管理幅が±０．１ｍｍのパイルを、搬送エア圧力が吹き付け圧力よりも大の静電散布ガンにより、３０〜６０ｇ／分で前記一液塗料表面に吹き付ける。一液塗料は水系からなる。また、基材表面への吹き付けによって形成される塗膜の厚みは、２０〜３０μｍである。パイルは電気漏洩抵抗値が１０６〜１０９Ω／ｃｍであるのが好ましい。【選択図】　　　　なし【特許請求の範囲】
【請求項１】
ウレタンエマルジョンを含む一液塗料を基材に吹き付け、前記一液塗料の吹き付け後３分以内に、太さ０．３〜０．８ｄで管理幅が±０．１ｄ、長さ０．３〜０．６ｍｍで管理幅が±０．１ｍｍのパイルを、搬送エア圧力が吹き付け圧力よりも大の静電散布ガンにより、３０〜６０ｇ／分で前記一液塗料表面に吹き付けることを特徴とする植毛方法。
【請求項２】
一液塗料が水系であって、基材表面への吹き付けによって形成される塗膜の厚みが２０〜３０μｍ、パイルの電気漏洩抵抗値が１０６〜１０９Ω／ｃｍであることを特徴とする請求項１に記載された植毛方法。
【発明の詳細な説明】
【０００１】
【発明の属する技術分野】
本発明は、植毛方法に関する。
【０００２】
【従来の技術】
従来、プラスチック等からなる基材に植毛処理を施して表面感触を向上させることが行われている。
【０００３】
特開平１０−３０５５０６号公報には、複合繊維より分割された太さ０．０１ｄないし１ｄの極細短繊維の表面に電着処理膜が被覆されたフロック（パイル）が示され、前記フロックを用いて静電植毛することにより、高質感・高風合を有する植毛製品が得られると記載されている。
【０００４】
また、特開平１０−２５９３５３号公報には、植毛時に使用される接着剤として、水性エポキシ変性ウレタン樹脂または水性ポリエステルウレタン樹脂を主成分とする一液型の植毛接着水性塗料組成物が示され、前記一液型の植毛接着水性塗料組成物を用いて植毛された植毛製品は、絞り加工や折り曲げ加工等の成形加工時に植毛繊維が脱落することがないと記載されている。
【０００５】
【発明が解決しようとする課題】
しかしながら、より良好な触感の植毛製品が要求されている。しかも、従来の植毛方法においては、パイルのサイズのみ、あるいは接着剤のみといった、個別的な検討がなされ、植毛方法全体に渡る総合的な観点からの検討が不足していた。
【０００６】
本発明は、前記の点に鑑み、パイルのサイズのみならず、接着用塗料、パイルの吹き付けタイミング、吹き付け量、使用する吹き付け装置の条件等を含めた総合的な観点から検討し、より良好な触感が得られる植毛製品の植毛方法を提供することを目的とする。
【０００７】
【課題を解決するための手段】
請求項１の発明は、ウレタンエマルジョンを含む一液塗料を基材に吹き付け、前記一液塗料の吹き付け後３分以内に、太さ０．３〜０．８ｄで管理幅が±０．１ｄ、長さ０．３〜０．６ｍｍで管理幅が±０．１ｍｍのパイルを、搬送エア圧力が吹き付け圧力よりも大の静電散布ガンにより、３０〜６０ｇ／分で前記一液塗料表面に吹き付けることを特徴とする植毛方法に係る。
【０００８】
請求項２の発明は、請求項１において、一液塗料が水系であって、基材表面への吹き付けによって形成される塗膜の厚みが２０〜３０μｍ、パイルの電気漏洩抵抗値が１０６〜１０９Ω／ｃｍであることを特徴とする。
【０００９】
【発明の実施の形態】
本発明は、植毛対象であるプラスチック製等からなる基材に塗料を吹き付け、その後、前記塗料の表面にパイルを静電散布ガンで吹き付ける植毛方法において、前記塗料の種類、パイルのサイズ、静電散布ガンによるパイルの吹き付け条件等を総合的に検討して、それらを最適なものとした。以下、本発明を詳細に説明する。図１は本発明の植毛方法によって得られた植毛製品の一例の概略断面図であり、符号１は基材、２は前記基材１への塗料の吹き付けによって形成された塗膜、３はパイルである。
【００１０】
本発明で使用される塗料は、ウレタンエマルジョンを含む一液塗料からなる。前記ウレタンエマルジョンを塗料に含ませることによって、その後におけるパイルの吹き付け時に前記パイルを塗料表面に確実に固着させることができる。
【００１１】
また、前記ウレタンエマルジョンを含む一液塗料としては、水系（水性）のものが好ましい。溶剤系塗料よりも水系塗料の方が、塗料表面へパイルを吹き付ける際に、低い電圧で良好な植毛を行うことができる。
【００１２】
さらに、前記ウレタンエマルジョンを含む一液塗料としては、形成される塗膜の物理的強度が、伸びについては５００〜８００％、より好ましくは５００〜７００％、引張強度については２０〜４０ＭＰａ（いずれもＪＩＳ−Ｋ−５４００：９０の塗料一般試験規格準拠）であるものを用いるのが好ましい。かかる物理的強度を有することによって、塗膜に固着されたパイルが、その後に脱落等を生じ難くなり、またパイル表面の感触、風合いが一層高くなる。
【００１３】
本発明で使用されるウレタンエマルジョンを含む一液塗料の具体的な組成物として、特にアクリル樹脂成分及び塩素化ポリオレフィン樹脂成分の何れか一方又は両方とポリウレタン樹脂成分から構成され、混合比率が（アクリル樹脂成分及び塩素化ポリオレフィン樹脂成分の合計）：（ポリウレタン樹脂成分）＝９８：２〜２０：８０のものを挙げることができる。さらに、前記ウレタンエマルジョンを含む一液塗料には、その他、分散剤、水性染料、消泡剤、ＰＨ調整剤等が適宜含有される。
【００１４】
前記ウレタンエマルジョンを含む一液塗料は、スプレー装置によって基材表面に吹き付けられる。その際、前記基材表面に形成される塗膜の厚みを、２０〜３０μｍとなるようにするのが好ましい。この塗膜厚みに設定することで、その後の植毛製品の加工や、使用時にパイルの脱落等を一層確実に防いで、良好な感触及び風合いを長期に渡って維持することができる。
【００１５】
本発明で使用されるパイルは、太さ（繊度）０．３ｄ〜０．８ｄで管理幅（バラツキ）が±０．１ｄ、長さ０．３ｍｍ〜０．６ｍｍで管理幅（バラツキ）が±０．１ｍｍのものとされる。この範囲に管理されたパイルを用いることによって、植毛製品の感触及び風合いがセーム革に最も近い優れたものになり、しかも前記感触及び風合いが均一ものとなる。
【００１６】
前記パイルの材質としては、天然、再生（半合成）又は合成繊維の何れでもよい。好ましいパイルの材質として、芳香族ポリアミド繊維（商品名ケブラー、ノーメックス、コーネックス等）、その他のポリアミド繊維（６−ナイロン、６−６ナイロン、４，６−ナイロン等）、レギュラーポリエステル繊維、塩基性染料可染型ポリエステル繊維、アクリル繊維、ビニロン繊維、再生セルロース繊維（レーヨン）、羊毛繊維、木綿繊維、麻繊維、ポリオレフィン繊維、コラーゲン繊維、セラミック繊維、カーボン繊維、チタン酸カリウム繊維等が挙げられる。それらの中で特に好適なものは、ポリエステル繊維と、ポリアミド繊維である。
【００１７】
さらに、本発明で使用されるパイルは、電気漏洩抵抗値が１０６Ω／ｃｍ〜１０９Ω／ｃｍのものが好ましい。この範囲の電気漏洩抵抗値のパイルを用いることにより、静電散布ガンでパイルを吹き付ける際に、パイルが凝集せずに適度に分散して吹き付けらけれ、植毛製品の感触及び風合いがより優れたものになる。
【００１８】
また、本発明で使用される静電散布ガンは、パイルをエアの圧力で静電散布ガン内の荷電室まで搬送し、パイルを帯電させた後、エア圧でガンの吹き出し口から基材の塗料表面へ吹き付けることのできるもので、公知のものが適宜使用される。本発明では、前記静電散布ガンは、搬送エア圧力を吹き付け圧力よりも大に設定して使用される。これによって、パイルを途切れなくスムーズにかつ均一に吹き付けることができる。
【００１９】
前記塗料吹き付け後、前記静電散布ガンによるパイルの吹き付けまでの時間は３分以内に設定される。前記塗料吹き付け後パイル吹き付けまでの時間は、前記基材表面に吹き付けられた塗料が完全に硬化せず、しかも基材表面の塗料がパイルの固着作用を充分に発揮し、さらには植毛製品の生産効率を考慮して設定された値である。特に、図２に示すコンベア式の植毛装置を用いる場合には、塗料塗布工程とパイル吹き付け工程が分離して別の工程となっているため、塗料塗布後パイル吹き付けまでの時間を管理する必要があり、前記塗料吹き付け後３分以内にパイルの吹き付けを行うことは、良好な感触及び風合いの植毛製品を生産効率よく得るのに重要である。
【００２０】
さらにまた、前記パイルの吹き付けは、３０ｇ〜６０ｇ／分の量で行われる必要がある。この範囲の量でパイルを基材の塗料表面に吹き付けることにより、パイルの分散を適度なものにでき、しかもパイルを効率良く基材の塗料表面に吹き付けることができる。特に、前記コンベア式の植毛装置においては基材が塗料塗布工程から順次パイル吹き付け工程へ送られてくるため、植毛製品の生産効率の面からも単位時間当たりのパイルの吹き付け量の設定は重要である。
【００２１】
以下実施例について説明する。本実施例で使用したウレタンエマルジョンを含む水系一液塗料は、ポリウレタンエマルジョン（商品名：バイヒドロールＰＲ２４０、住化バイエルウレタン株式会社製）３０重量部、アクリルエマルジョン（商品名：ボンコートＥＣ−８１８、大日本インキ化学工業株式会社製）３５重量部、塩素化ポリプロピレンエマルジョン（商品名：ハードレインＥＨ−２０２、東洋化成工業株式会社製）３５重量部、分散剤（商品名：ペンダット５１、ダウコーニングアジア株式会社製）０．５重量部を混合したものからなる。このウレタンエマルジョンを含む水系一液塗料は、塗膜の伸びが１５０％、引張強度が２５ＭＰａ（ＪＩＳ−Ｋ−５４００：９０）である。
【００２２】
また、本実施例で使用したパイルは、太さ０．３ｄ×長さ０．３ｍｍで管理幅が太さに対して±０．１ｄ、長さに対して±０．１ｍｍ、電気漏洩抵抗値が１０６Ω／ｃｍ〜１０９Ω／ｃｍのポリエチレンテレフタレート（ＰＥＴ）繊維からなるものと、太さ０．８ｄ×長さ０．４ｍｍで管理幅が太さに対して±０．１ｄ、長さに対して±０．１ｍｍ、電気漏洩抵抗値が１０６Ω／ｃｍ〜１０９Ω／ｃｍのポリアミド（ＰＡ）繊維からなるものと、太さ０．８ｄ×長さ０．６ｍｍで管理幅が太さに対して±０．１ｄ、長さに対して±０．１ｍｍ、電気漏洩抵抗値が１０６Ω／ｃｍ〜１０９Ω／ｃｍのポリアミド繊維からなるものとの３種類である。前記電気漏洩抵抗値の測定は、試料１０ｇを円筒シリンダーに均一に押入し、次に絶縁計（スーパーメガオームテスター横川電気製、又はＩＮＳＵＬＡＴＩＯＮテスター東亜電気製）を用いて電気抵抗値（Ω）を測定することにより行った。
【００２３】
まずＡＢＳ製の基材表面を脱脂処理し、次に前記ウレタンエマルジョンを含む水系一液塗料を、スプレーガンで膜厚２０μｍ〜３０μｍになるように基材表面に吹き付けた。その後３分以内に、前記基材の塗料表面にパイルを静電散布ガン（ノードソン株式会社製静電吹き付け塗装ガン）によって、３０ｇ／分〜６０ｇ／分の吹き付け量で吹き付けた。その際の電圧は５０ＫＶ（５万ボルト）であり、基材の塗料表面はアースされている。また、前記静電散布ガンの搬送エア圧を４ｋｇ／ｃｍ２、吹き付けエア圧を１ｋｇ／ｃｍ２に設定し、前記搬送エア圧でパイルを静電散布ガン内の荷電室まで搬送し、パイルを帯電させた後に基材の塗料表面に静電散布ガンの吹き付けエア圧により吹き付けた。その後、８０℃で１０分間乾燥を行った。
【００２４】
また、比較のため、本発明の範囲を外れるサイズのパイルを用い、その他の条件を実施例と同様にして基材に植毛を行い、比較例品を得た。前記実施例品及び比較例品に対して、ａ〜ｇの７人によって触感の判定を行った。ａ〜ｇの７人は植毛製品の感触及び風合いに関し熟知している人達である。表１にその結果を示す。なお、Ｎｏ．１〜Ｎｏ．３が実施例品、Ｎｏ．４〜Ｎｏ．１１が比較例品である。表１の測定結果から理解されるように、実施例品は、比較例品よりも、触感が優れていた。
【００２５】
【表１】
2004016966.tif 000002
【００２６】
また、前記Ｎｏ．１〜Ｎｏ．３の実施例品に対して、次の試験方法によって各種性能評価を行った。表２は試験結果である。
＜試験方法＞
・付着性
カッターによって試験片に基材に達する平行線及びその平行線に直角に交わる平行線を引き、４本の直線で囲まれた正方形を１００個描く。この部分で剥離試験を行い、正方形の塗膜が剥離した数を調べる。
・引掻き性
テーバスクラッチテスタに１．９６Ｎの荷重を加え試験片を回転させる。回転させた部分の表面状態を１０段階の等級で表す。１級が最も悪く、１０級が最もよい（以下の試験でも同じ）。
・摩擦堅牢度
乾布：白綿布を被せた摩擦子を試験片上に載せ（このときの荷重は８．８２Ｎ）、試験片を１０往復させて摩擦を加える。この摩擦後、摩擦子に被せた白綿布の汚染状態を観察し、１０段階の等級により表す。
湿布：白綿布を酸性の人工汗液に浸漬させ軽く絞ったものを摩擦子に被せる。その後は乾布と同様にする。
・湿冷熱繰り返し
５０℃、湿度９５％→−３０℃→８０℃を４サイクル実施し、表面状態の外観観察及び付着性試験を行う。
・耐薬品性
薬品１ｍｌを滴下し、５時間以上放置後、その部分の外観観察を行う。
・耐熱老化性
８０℃雰囲気中で規定時間処理後、外観観察及び付着性試験を行う。
・耐湿老化性
５０℃、湿度９５％雰囲気中で規定時間処理後、外観観察及び付着性試験を行う。
・耐光性
ＦＯＭ８３℃で規定時間処理後、変色を標準色票にて調べ等級で表す。又外観観察及び付着性試験を行う。なお、ＦＯＭはフェードメータのことである。
【００２７】
【表２】
2004016966.tif 000003
【００２８】
表２から理解されるように、実施例品は、種々の試験において、いずれも要求される性能を満足するものであった。
【００２９】
なお、この発明は、前記実施例に限られるものではなく、発明の趣旨を逸脱しない範囲で適宜変更されてもよい。例えば、本発明において、図２に示した連続式の塗装装置を用いて植毛を行えば、優れた感触及び風合いを有する植毛製品を、均一にかつより効率よく得られるようになる。
【００３０】
【発明の効果】
以上説明したように、本発明の植毛方法によれば、パイルのサイズのみならず、接着用塗料、パイルの吹き付けタイミング、吹き付け量、使用する吹き付け装置の条件等について総合的に検討し、最適な値を見いだして設定したため、感触及び風合いの優れた植毛製品を得られるようになった。さらにコンベア式の植毛装置を用いれば、優れた感触及び風合いを有する植毛製品を、均一にかつより効率よく得られるようになる。
【図面の簡単な説明】
【図１】この発明の植毛方法によって得られた植毛製品の一例を示す概略断面図である。
【図２】連続式植毛装置を用いて植毛する場合の概略工程図である。
【符号の説明】
１　基材
２　塗膜
３　パイル
【図１】
2004016966.tif 000004
【図２】
2004016966.tif 000005